REVENDICATIONS 1. Support d'information comprenant une composition magnétisable entre un substrat et une pellicule, caractérisé en ce que la composition magnétisable, présente sur une zone substantielle d'au moins une face du substrat, de préférence sur la totalité ou quasitelité de ladite face, est compatible tant avec la substance formant la pellicule qu'avec celle formant le substrat0 2. Support suivant la revendication 1, caractérisé en ce que la composition magnétisable est présente sur la totalité ou quasi-totalité des deux faces du substrat. 3. Support suivant l'une quelconque des revendications précédentes, caractérisé en ce que le substrat est en polychlorure de vinyle et la pellicule en matière vinylique, la composition magnétisable comprenant un liant en matière vinylique. 4. Support suivant l'une quelconque des revendications précédentes, caractérisé en ce que la pellicule est une encre. 5. Support suivant la revendication 4, caractérisé en ce que l'encre a une couleur différente de celle de la composition magnétisable. 6. Support suivant la revendication 1, caractérisé en ce que la pellicule ne revêt que partiellement la composition magnéti- sable, les parties non rev8tues constituant des informations lisibles par l'oeil. 7. Support d'information comprenant une composition magnétisable entre un substrat et une pellicule, caractérisé ence que la composition magnétisable assure la liaison du substrat à la pellicule. 8. Procédé de fabrication d'un support d'information dans lequel on applique une composition magnétisable sur un substrat, caractérisé en ce qu'il consiste à appliquer, sur la composition magnétisable, une composition plastique, de préférence une composition d'encre, compatible avec la composition magnétique, puis à effectuer un stade de séchage et durcissement de l'ensemble. 9. Procédé suivant la revendication 8, caractérisé en ce que la quantité de suspension étalée est comprise entre 40 et 55 g environ par m2 du substrat. 10. Procédé suivant la revendication 8, caractérisé en ce que la quantité de composition plastique appliquée est comprise entre 20 et 25 g environ par m2. 11. Procédé suivant la revendication 8, caractérisé en ce mulon effectue le stade de séchage et durcissement de l'ensemble en soumettant l'ébauche formée par le substrat, la composition magnétisable et la composition plastique à une pression comprise entre 25 et 35 kg/cm2. 12. Procédé suivant la revendication 8, caractérisé en ce qu'on effectue le stade de séchage et durcissement de l'ensemble à une température comprise entre 150 et 700 OC et pendant une durée comprise entre 5 et 20 minutes. 13. Procédé suivant la revendication 8, caractérisé en ce qu'après avoir préparé deux demi-supports ceux-ci sont thermosoudés sur leurs faces libres de composition magnétisable et de composition plastique. 14. Carte support d'information, caractérisée en ce qule est constituée en un support selon l'une quelconque des revendications 1 à 7. 15. Carte support d'information à substrat présentant une zone magnétisable, caractérisée en ce quelle est constituée par un composite du substrat, d'une composition à matériau magnétisable règnant sans discontinuité sur une partie substantielle d'au moins une face du substrat et d'un revetement de protection, le substrat, la composition et le revêtement étant compatibles entre eux. 16. Carte selon la revendication 15, caractérisée en ce que le revetement de protection est une encre de couleur contrastée par rapport à celle de la composition à matériau magnétisable qui laiase ladite composition apparente suivant des portions dont l'ensemble constitue des informations lisibles par l'oeil.